Brevet FR2645884A1 — publié le 19901019

- 1* - La présente invention se rapporte à un procédé de production d'une fibre synthétique et d'une fibre végétale par la protéine de la fibroïne, et plus particulièrement à un tel procédé par lequel on peut obtenir un nouveau type de fibre présentant les avantages à la fois de la fibre synthétique ou de la fibre végétale et de la soie. En général, la fibre synthétique est supérieure à la soie ou à la fibre végétale par sa résistance à la traction et sa résistance à l'abrasion tandis qu'elle est inférieure par le toucher et qu'elle produit plus d'électricité statique. Ainsi, on l'a rarement utilisée seule sans traitement et son application a été limitée. La fibre végétale est pelucheuse et n'a pas le toucher doux de la soie parce qu'elle est faite de fibres courtes. Dans de telles circonstances, une fibre composite consistant en une fibre synthétique avec des filaments de soie enroulés sur le pourtour externe a été inventée afin de donner à la fois la résistance de la fibre synthétique et le toucher doux de la soie. Cependant, dans la fibre composite telle que décrite ci-dessus, consistant en une fibre synthétique avec des filaments de soie, la fibre synthétique et les filaments de soie ne sont pas parfaitement liés ensemble. En conséquence, il est difficile de maintenir une qualité homogène parce que les filaments de soie manquent de résistance et cassent souvent en leur milieu. La présente invention a pour objet de procurer une fibre synthétique et une fibre végétable d'une qualité homogène ayant le toucher doux de la soie tout en offrant un nouveau type de fibre qui présente à la fois les avantages de la fibre synthétique et de la fibre végétale et que l'on puisse utiliser non seulement pour des vêtements mais également pour des matériaux industriels. L'invention sera mieux comprise et d'autres buts, caractéristiques, détails et avantages de celle-ci apparaîtront plus clairement au cours de la description explicative qui va suivre faite en référence aux dessins -2 - schématiques annexés illustrant un mode de réalisation et dans lesquels: la figure 1 est une représentation photographique d'un fil de nylon avant de le traiter par la protéine de la fibroine selon la présente invention; et la figure 2 est une photographie d'un fil de nylon qui a été traitée par la proteine de la fibroine selon l'invention. Pour produire une solution d'une protéine de fibroine, on connait généralement une méthode dans laquelle la soie raffinée est dissoute dans le chlorure de calcium et l'éthanol ou dans le bromure de lithium et l'éthanol, et la solution de la protéine de la fibroine est produite par désalinisation par électrodialyse en utilisant une membrane échangeuse d'ions. Si la protéine de la fibroïne ainsi obtenue peut être fixée sur divers types de fibres, il est possible de produire une fibre ayant le toucher doux de la soie. Cependant, comme la protéine de la fibroïne a une faible propriété adhésive, on ne peut la faire adhérer à la fibre sans traitement additionnel. Pour atteindre ce but, on ajoute un litre d'une solution d'une résine acrylique d'environ 30% en volume de concentration à la solution contenant 1 kg d'albumine et trois litres d'eau. Cette solution mélangée est adsorbée sur le fil de la fibre synthétique ou le fil de la fibre végétale par une méthode de parage du fil et est séchée. klors, une solution de protéine de fibroine à une concentration de 10% en poids est adsorbée sur ce fil de fibre synthétique ou ce fil de fibre végétale par une - méthode de parage du fil et est séchée. Alors, un fixage à la vapeur est accompli entre 80 et 100 C pendant 20 à 30 minutes. Par ailleurs, ce fil est immergé dans une solution d'éthanol à une concentration de 70 à 80% en volume, entre 60 et 70 C, pendant 20 à 30 minutes ou dans l'acide acétique ou l'acide chlorhydrique à une concentration de 5% en volume à 20 à 30 C pendant 20 à 60 minutes. - 3 - Pendant tout ce traitement, une résine acrylique est adsorbée sur le fil de fibre synthétique ou le fil de fibre végétale en même temps que l'albumine. Après séchage, la résine acrylique devient insoluble, et la protéine de la fibroine se trouve liée à l'albumine. Par le fixage à la vapeur, l'albumine devient insoluble ou bien la protéine de la fibroîne liée à l'albumine devient insoluble par traitement à l'éthanol ou traitement à l'acide. Ainsi, la fibroïne de la protéine de la soie peut être fixée de manière stable sur un fil de fibre synthétique ou un fil de fibre végétale, et cela peut être appelé "placage de soie". Ensuite, on ajoute un litre d'une solution de résine acrylique à une concentration d'environ 30% en volume dans la solution contenant 1 kg d'albumine et trois litres d'eau. Cette solution est adsorbée sur le textile de la fibre synthétique ou le textile de la fibre végétale par essorage et est séchée. Après absorption de la solution à 10% en poids sur le textile par essorage et séchage, un fixage à la vapeur est accompli entre 80 et 100 C pendant 20 à 30 minutes. Alors, un traitement à l'éthanol ou un traitement à l'acide est accompli comme dans le premier cas. Ainsi, un textile de la fibre synthétique et un textile de la fibre végétale peuvent être traités par placage de soie. Comme on l'a décrit ci-dessus, lorsqu'un fil de fibre synthétique est traité par la méthode de traitement à la protéine de fibrone selon l'invention, les inconvénients particuliers à la fibre synthétique peuvent être éliminés et on peut obtenir un toucher agréable. Le fil est gonflé et l'électricité statique produite est réduite de 8000V à 1000V. Le fil a un toucher doux parce que sa propriété de gonflement est le double de celle de la soie, même s'il a la même finesse qu'une fibre de soie. Comme il a la haute résistance d'un fil de fibre synthétique, un textile ou tricot d'excellentes qualité et propriété peut être obtenu. Quand le procédé de traitement selon la présente invention est appliqué sur une fibre végétale, l'inconvénient de la fibre courte, c'est-à-dire le -4- peluchage, disparaît. Comme les fibres sont transformées en monofilaments sans être séparées et que cela donne un toucher agréable similaire à celui des fibres longues, cela donne un toucher volumineux au textile ou au tricot. Par ailleurs, si le procédé de traitement selon l'invention est appliqué à un textile de fibre synthétique et un textile de fibre végétale, la résine acrylique et la protéine de la fibroine entrent dans les tissages et s'y fixent, remplissant les espaces et donnant l'imperméabilité. Ainsi, la fibre peut être utilisée dans de larges applications et de nombreuses matières industrielles en plus du textile. - 5- 264 5884 R EE VEND I C A T IO N S 1. Procédé de production d'une fibre synthétique ou végétale avec adsorption de protéine de fibroine, caractérisé en ce qu'après adsorption d'une solution contenant de l'albumine et de la résine acrylique sur un fil de fibre synthétique ou un fil de fibre végétale et séchage, la protéine de fibroine est adsorbée dans ledit fil de fibre synthétique ou fil de fibre végétale, et la protéine de fibroine se trouve fixée sur ledit fil de fibre synthétique ou fil de fibre végétale en rendant insolublebla protéine de fibroine et l'albumine adsorbées dans le fil de fibre synthétique ou le fil de fibre végétale. 2. Procédé de production d'une fibre synthétique ou fibre végétale avec adsorption de protéine de fibroine, caractérisé en ce qu'après adsorption d'une solution contenant de l'albumine et une résine acrylique dans un textile de fibre synthétique ou un textile de fibre végétale et séchage, la protéine de fibroine est adsorbée dans ledit textile et la protéine de fibroine est fixée sur ledit textile en rendant insolubleàladite protéine de fibroine et ladite albumine. 3. Procédé selon l'une quelconque des revendications précédentes,caractérisé en ce que l'albumine adsorbée dans la fibre synthétique ou la fibre végétale est rendue insoluble par fixage à la vapeur et la protéine de fibroine adsorbée dans la fibre synthétique ou la fibre végétale est rendue insoluble par de l'éthanol ou un acide.